(57)【要約】【課題】硬化性樹脂を転写材料として用いるフレキシブルな転写体について、基板，転写層の厚みばらつきを小さく厚さを均一にする。【解決手段】表面に機能形状を有するスタンパ１２に対して、硬化性樹脂１３を回転中心もしくはその中心近傍に塗工し、塗工樹脂上にフレキシブルなフィルム１１を接液して、遠心力で硬化性樹脂１３を周端に展延する。硬化性樹脂１３中に空気を巻き込みにくく、フィルム１１は回転時の遠心力で放射方向に緊張力が掛かり、スタンパ１２に対して平行に配置される。スタンパ１２とフィルム１１の隙間は硬化性樹脂１３が終端まで展延し厚みが均一となる。フィルム１１を塗工樹脂上に接液させるため、硬化性樹脂１３と接液する面と反対側の面に、保護フィルム１１ａを貼り合わせて圧縮応力により凹状もしくはＵ字型とする。化学もしくは熱エネルギーを供給し硬化性樹脂１３を硬化後に剥離して厚みの均一なフレキシブル光ディスクを得る。【選択図】図１
2006239935.tif 000002
【特許請求の範囲】
【請求項１】
硬化性樹脂を転写材料として用いるフレキシブル転写体を製造する製造方法であって、
表面に機能形状を有した回転体である型に対して、液状の前記硬化性樹脂を回転中心もしくは回転中心近傍に塗工する工程と、前記塗工した硬化性樹脂上にフレキシブルなフィルムを接液して、遠心力により前記硬化性樹脂を周端にまで展延させる工程と、化学もしくは熱エネルギーを供給して前記硬化性樹脂を硬化させ、前記型から剥離する工程とを有し、前記フィルムに前記硬化性樹脂を転写したフレキシブル転写体を得ることを特徴とするフレキシブル転写体の製造方法。
【請求項２】
硬化性樹脂を転写材料として用いるフレキシブル光ディスクを製造する製造方法であって、
表面にプリフォーマットパターンを有した回転体であるスタンパに対して、液状の前記硬化性樹脂を回転中心もしくは回転中心近傍に塗工する工程と、前記塗工した硬化性樹脂上にフレキシブルなフィルムを接液して、遠心力により硬化性樹脂を周端にまで展延させる工程と、化学もしくは熱エネルギーを供給して前記硬化性樹脂を硬化させ、前記スタンパから剥離する工程とを有し、前記フィルムに前記硬化性樹脂を転写したフレキシブル光ディスクを得ることを特徴とするフレキシブル光ディスクの製造方法。
【請求項３】
前記塗工した硬化性樹脂上にフレキシブルなフィルムを接液する際、前記フィルムの形態が真横から見て凹状もしくはＵ字型の形態であること、あるいは前記形態になるよう外部より制御することを特徴とする請求項２記載のフレキシブル光ディスクの製造方法。
【請求項４】
前記フレキシブルなフィルムの硬化性樹脂と接液する面と反対側の面に、保護フィルムが貼り合わしてあることを特徴とする請求項２または３記載のフレキシブル光ディスクの製造方法。
【請求項５】
請求項２〜４のいずれか１項に記載されたフレキシブル光ディスクの製造方法により製造されたフレキシブル光ディスクであって、表面記録型の記録再生面となる転写面の反対側にガイドを近接させ、前記フレキシブル光ディスクを空気力学的に安定化させることを特徴とするフレキシブル光ディスク。
【発明の詳細な説明】
【技術分野】
【０００１】
本発明は、硬化性樹脂を転写材料として用いるフレキシブルな転写体の製造方法に関するものであり、フレキシブル転写体及び光ディスクについて、その基板、転写層の厚みばらつきを抑えたフレキシブル転写体及びフレキシブル光ディスクの製造方法と、これにより製造したフレキシブル光ディスクに関するものである。
【背景技術】
【０００２】
近年、光ディスクはリムーバブルであり、かつ大容量であることから記録再生用の記録媒体として広く普及しているが、通常１．２ｍｍまたは０．６ｍｍのポリカーボネート基板に転写層を成膜して、この転写層に情報を記録し、これを再生するものである。記録，再生を行う転写層の記録面上に光を集光するため、記録，再生時の光ピックアップに対する記録面の位置精度が必要であることから、基板を平坦にして剛性を持たせ、さらに、光ピックアップにサーボ制御を掛けて、前記位置精度を出している。
【０００３】
また、光ディスクの記録容量を高めるために対物レンズの開口数（ＮＡ）を上げたりレーザー光を短波長化したりして、光スポットをさらに小径化するＢlu-rayディスク等の研究開発が進められている。他方、対物レンズの開口数（ＮＡ）を上げるためには基板の面振れ（チルト）を小さくしなければならないので、製造基板の平面精度を高めて、ピックアップにチルト（面振れ）サーボ機構を搭載し、または、転写層上に０．１ｍｍ程度の薄いカバー層を設けて、このカバー層側から記録，再生することでチルト（面振れ）マージンを拡大することなどが行われている。
【０００４】
光ディスクの基板チルト（面振れ）を小さくすることは、材料や製法の工夫により達成可能であるが、光ディスクの製造コストが高くなる。また、光ピックアップにチルト（面振れ）サーボ機構を搭載することも同様に、光ピックアップのコストが高くすることになる。
【０００５】
また、光ディスクの基板を通さずに転写層側から再生するものも、転写層の面と対物レンズの距離が０．１ｍｍ程度しか確保できないことから、剛体である通常の光ディスクを回転させて対物レンズとの衝突を防ぐためには、面振れを小さくして光ディスクのチャッキング装置のチャッキング精度を向上させる必要がある。しかし、これらも光ディスク、記録再生装置のコストアップにつながるという問題がある。
【０００６】
そこで、剛体である光ディスクの機械的な平面精度を高くするのではなく、図４に示すように光ディスク１を可撓性にして、記録層１ａと保護層１ｂからなる記録再生面と反対側にガイド２を設け、記録再生面側には光ピックアップの対物レンズ３を設けて、可撓性の光ディスク１を対物レンズ３とガイド２で挟んだ状態にする。この光ディスク１の回転によって空気力学的にガイド２で光ディスク１を浮上（ベルヌーイ方式；非接触浮上）させ、これによって、対物レンズ３に対して記録再生面の位置を安定化させ、その面振れを限りなく「０」に近づけるものも研究開発されている。
【０００７】
前記の可撓性の光ディスク（以下、フレキシブル光ディスクという）の基板を作製するための従来工法として、ＰＥＴ(ポリエチレンテレフタラート)のフィルムなどのフレキシブルシート表面に熱可塑性樹脂または熱硬化性樹脂を塗布してスタンパの微細凹凸パターンを転写しこれを熱硬化させて、その後、転写層を成膜する熱プレス法や、同じくフレキシブルシート表面に紫外線硬化型樹脂を塗布してスタンパの微細凹凸パターンを転写し、紫外線硬化させてから転写層を成膜する２Ｐ（Ｐhoto Ｐolymerization）法（特許文献１参照）や、可撓性の有機物シートを軟加点以上に加熱し、スタンパを圧着させて転写した後、冷却してシートとスタンパを剥離する方法（特許文献２参照）などがある。
【０００８】
また、例えば特許文献３に記載されている従来技術として、透明のフィルムを熱圧着するダイレクトエンボス法がある。この技術では昇温してから圧着するが、面内の温度ばらつき、応力ばらつきを極限に均一にすることが困難であるので、光学特性や機械的強度、反りなどにばらつきが発生しやすい。また、スタンパ，フィルム，押圧用プレートの平行度精度を厳しく管理する必要がある。
【０００９】
ここで、図５に示すようなスタンパ６と押圧用の上側，下側プレート７ａ，７ｂの平行度の精度において、スタンパ６とフィルム５がθ傾いた場合を考えると、φ１２０ｍｍのＣＤやＤＶＤのサイズを想定した場合に発生する高さＨは（数１）に示す値となる。
【００１０】
【数１】
2006239935.tif 000003
フレキシブル光ディスクのプリフォーマットパターンは、深さが数十ｎｍ〜０．１μｍ程度なので、フィルム５とスタンパ６の傾きθが１分あっても、３μｍのギャップができることになり、これに押圧力を掛けても完全に吸収できるものではないと思われる。つまり転写ばらつきが大きくなる。
【００１１】
他方、前記２Ｐ法は転写性に優れており、この部分に関するポテンシャルは他の転写工法より優れている。２Ｐ法の場合、フレキシブル光ディスクの厚みは、転写するフィルム，転写層等の厚みの総和である。フィルム自身は工業的に量産されていることにより、その厚み分布は±１μｍ程度である。しかし、一般的なフィルムは厚み振幅こそ±１μｍ程度であるが、円周方向における厚み変化が激しく、スパイク状に変化している。また、２Ｐ法により樹脂をスタンパに展延後、スタンパとフィルムを上下のプレートで吸引させ、貼り合わせる場合に、前述のダイレクトエンボス法と同様、スタンパとフィルム間に傾きが生じると、転写ばらつきが大きくなる。特に２Ｐ法の場合、ダイレクトエンボス法ほど圧力を掛けないので、この傾きはほとんど修正不可である。
【特許文献１】特許第２９４２４３０号公報
【特許文献２】特開平６−６０４２３号公報
【特許文献３】特開平１１−２７３１４７号公報
【発明の開示】
【発明が解決しようとする課題】
【００１２】
前述したガイドとフレキシブル光ディスクの間に形成される空気軸受けによって、フレキシブル光ディスクの面振れを安定化させる場合、フィルムまたはフレキシブル光ディスクの可撓性によって面振れを安定化させることができる。
【００１３】
他方、フォーカスサーボ制御の追従性は面振れの高周波領域において限界があり、フォーカスサーボ制御の追従性がフォーカスエラーを増大させて、記録再生精度を低下させる。これは、フレキシブル光ディスクの記録容量、記録再生速度を高めるときの大きな課題である。
【００１４】
そして、フレキシブル光ディスクの面振れの周波数成分を解析したところ、面振れの高周波領域は基板であるフィルムの厚みのばらつきに大きく依存することが判明した。
【００１５】
フレキシブル光ディスクのうねりは空気軸受けで大方矯正され、またうねりによる面振れ分は振動振幅が低周波領域なのでフォーカスサーボ制御が追従できる帯域であることから、そのフォーカスエラー発生への影響は小さい。しかし、フレキシブル光ディスクでは、その裏面とガイドとの間に一定の隙間を保持しつつ高速回転することから基板の板厚のばらつきが、回転による当該表面の面振れをもたらし、特にガイドに近接する裏面の凹凸による厚みのばらつきの影響がことに著しく、フィルムの厚み不均一による面振れが、フォーカスサーボ制御の追従でき得る高周波領域での振動振幅を大きく越えるため、残留フォーカスエラーが大きくなるものと判断される。
【００１６】
すなわち、前述したＢlu-rayディスクで要求されているカバー層（フィルム）は光学透過層としての機能が必要なので、複屈折を限りなく小さくする必要があるが、該光ディスクシステムにおいては表面記録型であるが故に、光学特性はフリーで良い。しかし、表面性状に絡む特性は限りなく押さえ込む必要がある。
【００１７】
本発明は、前記従来技術の問題を解決することに指向するものであり、硬化性樹脂を転写材料として用いるフレキシブルな転写体について、その基板厚みのばらつきを小さくすること、また転写層厚みのばらつきを小さくし厚さを均一にしたフレキシブル転写体及びフレキシブル光ディスクの製造方法、これにより製造したフレキシブル光ディスクを提供することを目的とする。
【課題を解決するための手段】
【００１８】
前記の目的を達成するために、本発明に係る請求項１に記載されたフレキシブル転写体の製造方法は、硬化性樹脂を転写材料として用いるフレキシブル転写体を製造する製造方法であって、表面に機能形状を有した回転体である型に対して、液状の硬化性樹脂を回転中心もしくは回転中心近傍に塗工する工程と、塗工した硬化性樹脂上にフレキシブルなフィルムを接液して、遠心力により硬化性樹脂を周端にまで展延させる工程と、化学もしくは熱エネルギーを供給して硬化性樹脂を硬化させ、型から剥離する工程とを有し、フィルムに硬化性樹脂を転写したフレキシブル転写体を得ることを特徴とする。
【００１９】
また、請求項２に記載されたレキシブル光ディスクの製造方法は、硬化性樹脂を転写材料として用いるフレキシブル光ディスクを製造する製造方法であって、表面にプリフォーマットパターンを有した回転体であるスタンパに対して、液状の硬化性樹脂を回転中心もしくは回転中心近傍に塗工する工程と、塗工した硬化性樹脂上にフレキシブルなフィルムを接液して、遠心力により硬化性樹脂を周端にまで展延させる工程と、化学もしくは熱エネルギーを供給して硬化性樹脂を硬化させ、スタンパから剥離する工程とを有し、フィルムに硬化性樹脂を転写したフレキシブル光ディスクを得ることを特徴とする。
【００２０】
さらに、請求項３，４に記載されたフレキシブル光ディスクの製造方法は、請求項２のフレキシブル光ディスクの製造方法において、塗工した硬化性樹脂上にフレキシブルなフィルムを接液する際、フィルムの形態が真横から見て凹状もしくはＵ字型の形態であること、あるいは形態になるよう外部より制御すること、フレキシブルなフィルムの硬化性樹脂と接液する面と反対側の面に、保護フィルムが貼り合わしてあることを特徴とする。
【００２１】
また、請求項５に記載されたフレキシブル光ディスクは、請求項２〜４のいずれか１項に記載されたフレキシブル光ディスクの製造方法により製造されたフレキシブル光ディスクであって、表面記録型の記録再生面となる転写面の反対側にガイドを近接させ、フレキシブル光ディスクを空気力学的に安定化させることを特徴とする。
【００２２】
前記製造方法によれば、硬化性樹脂を転写材料として用いるフレキシブル転写体及びフレキシブル光ディスクについて、その基板厚みのばらつき、転写層の厚みのばらつきを小さくすることにより、面振れを抑制可能で高品質なフレキシブル媒体を得ることができる。
【発明の効果】
【００２３】
本発明によれば、硬化性樹脂を転写材料として用いるフレキシブル転写体及びフレキシブル光ディスクにおいて、その基板厚みのばらつき、転写層の厚みのばらつきを小さくし、転写材料を均一に転写でき、面振れを抑制可能で高品質なフレキシブル媒体を得ることができるという効果を奏する。
【発明を実施するための最良の形態】
【００２４】
以下、図面を参照して本発明における実施の形態を詳細に説明する。
【００２５】
図１（ａ），（ｂ），（ｃ）は本発明の実施の形態におけるフレキシブルな転写体であるフレキシブル光ディスクの製造方法を示した模式図である。
【００２６】
本実施の形態に係るフレキシブル光ディスクの製造方法によれば、図１（ａ）に示すように、表面にプリフォーマットパターンの機能形状を有する型のスタンパ１２に対して、硬化性樹脂１３を回転中心もしくは回転中心近傍に塗工し、図１（ｂ）に示すように、塗工した硬化性樹脂１３上にフレキシブルなフィルム１１を接液して、遠心力により硬化性樹脂１３を周端にまで展延させる。これにより、硬化性樹脂１３中に空気を巻き込みにくく、またフィルム１１には回転時の遠心力により放射方向に均等に緊張力が掛かり、スタンパ１２に対して平行に配置されることになる。スタンパ１２とフィルム１１で形成された平行な隙間に対して、硬化性樹脂１３が終端にまで展延していくことにより、硬化性樹脂１３の層の厚みも均一なものとなり得る。
【００２７】
なお、フレキシブルなフィルム１１が塗工した硬化性樹脂１３上に選択的に接液させるために、フレキシブルなフィルム１１の形態が真横から見て凹状もしくはＵ字型の形態であること、あるいは該形態になるように外部より制御する。この１つの方法として、フレキシブルなフィルム１１の硬化性樹脂１３と接液する面と反対側の面に、保護フィルム１１ａが貼り合わされていれば、一般に保護フィルム１１ａ側に圧縮応力が掛かっていることより、フレキシブルなフィルム１１の形態が真横から見て凹状もしくはＵ字型の形態になり得る。
【００２８】
特に、硬化性樹脂１３が硬化時に架橋構造をとらないフォトポリマー材料（例えば、単官能アクリレートモノマー材料）であれば、材料自身の分子量分布が少ないので、周囲の高分子材料が硬化して、その内部の低分子材料が未硬化により発生するマイクロゲルが発生することなく、極めて平滑性の良い転写層が得られる。化学もしくは熱エネルギーを供給して硬化性樹脂１３を硬化させ、剥離することにより得られる厚みの均一なフレキシブル光ディスクが得られることになる（図１（ｃ）参照）。
【００２９】
前述したようにフレキシブルな転写体の１例として、プリフォーマットパターンを有するスタンパ１２に、硬化性樹脂１３を回転中心もしくは回転中心近傍に塗工し、フィルム１１を接液して遠心力により硬化性樹脂１３を周端にまで展延させて、硬化性樹脂１３を硬化させスタンパ１２から剥離して得られるフレキシブル光ディスクがある。
【００３０】
フレキシブルなフィルム１１の任意の半径位置における円周方向の任意の１／１００周区間の厚みばらつきが０．１μｍ 以下と、極めて均一なフィルム１１で構成されていて、またスタンパ１２とフィルム１１で形成された平行な隙間に対して、硬化性樹脂１３が終端にまで展延後に硬化されることにより、硬化性樹脂１３による転写層の任意の半径位置における円周方向の任意の１／１００周区間の厚みばらつきが０．１μｍ 以下となり、平坦性の良好な、厚みの均一なフレキシブル光ディスクが得られる。
【００３１】
硬化性樹脂１３は、硬化時に収縮反応を起こすため、硬化収縮の影響を緩和させるため、硬化性樹脂１３の層の厚みは薄いものが要求され、粘度が１０〜１００ｍＰａ・ｓの単官能アクリレートモノマー材料が望ましい。フィルム１１基板の厚みが３０〜３００μｍにより、バランスの良い空気軸受けを形成するために、フレキシブル光ディスクの面振れを安定化でき、残留フォーカスエラーを極めて小さくできるので、高品質な記録再生特性が達成される。
【００３２】
ちなみに、フレキシブルなディスクの例として、光ディスクに限らずフロッピー（登録商標）ディスク等の磁気ディスクも考えられる。これに前述した同様のプロセスを一部適用することが可能である。ロール状のフィルムに対して磁性層を形成する場合は異なるが、ディスクサイズに加工されたフィルムに対して磁性層を形成する場合は、フィルムを遠心力で緊張力を付与しながら磁性層を塗工することで、厚みの均一な磁性層の形成が可能となる。また、フロッピー（登録商標）ディスクの場合は、光ディスクには必須であったプリフォーマット形状を転写形成する必要がないので、スタンパの微細形状の転写プロセスは不要となる。
【００３３】
また、マイクロレンズアレーの作製においても同様の問題があり、レンズ形状自身を均一に転写できたとしても、転写樹脂層自身の厚みにばらつきがあると、あるいは基板自身に傾きが生じると、結果的にマイクロレンズアレーの高さがばらつき、マイクロレンズアレーの光軸方向にも傾きが生じて、例えば複写機のような電子写真装置における光学系において、十分な機能品質が得られず、画質の劣化につながるが、前述した同様のプロセスを用いることで、転写形状が均一で、しかも転写層厚みが均一にでき、マイクロレンズアレーの高さばらつきのない高品質なマイクロレンズアレーを得ることができる。
【００３４】
次いで、本実施の形態によるフレキシブルな転写体の構造とその製造方法の実施例について図１を参照しながら説明する。
【００３５】
図２は本実施の形態の実施例１におけるプリフォーマットパターンを有するスタンパを示す平面図である。
【００３６】
図２に示すスタンパ１２上に、硬化時に架橋構造をとらない硬化性樹脂１３である単官能アクリレートモノマー材料であるノニルフェノキシエチルアクリレート（粘度８０ｍＰａ・ｓ）を、任意内周半径位置に対してドーナツ状に塗工する。フィルム１１として背面にポリエチレンの保護フィルム１１ａが貼り合わしてある厚み１００μｍのＰＣ（ポリカーボネート）フィルムを、塗工された硬化性樹脂１３に選択的に接液させ、スタンパ１２を回転させることで硬化性樹脂１３を周端にまで展延させ、紫外線を照射することで硬化性樹脂１３が硬化する。スタンパ１２からＰＣフィルムと硬化性樹脂１３が接着したものを剥離し、記録膜の成膜等を施して、フレキシブル光ディスクが完成する。
【００３７】
図４に示した評価装置でフレキシブル光ディスクを回転させ、ガイド２を接近させて空気浮上によりフレキシブル光ディスクの面振れを安定化させ、フォーカス，トラッキングサーボ制御をロックさせて記録再生を行う。本実施例１の構成では、フレキシブル光ディスクの面振れが安定化して高品質な記録再生特性が得られた。
【００３８】
本実施の形態の実施例２は、スタンパ１２上に、硬化時に架橋構造をとらない硬化性樹脂である単官能アクリレートモノマー材料であるトリシクロデカニルオキシアクリレート（粘度１２ｍＰａ・ｓ）を、任意内周半径位置に対してドーナツ状に塗工する。フィルム１１として背面にポリエチレンの保護フィルム１１ａが貼り合わしてある厚み７５μｍのＰＥＴフィルムを、塗工された硬化性樹脂１３に選択的に接液させ、スタンパ１２を回転させることで硬化性樹脂１３を周端にまで展延させ、紫外線を照射することで硬化性樹脂１３が硬化する。スタンパ１２からＰＥＴフィルムと硬化性樹脂１３が接着したものを剥離し、記録膜の成膜等を施して、フレキシブル光ディスクが完成する。
【００３９】
本実施例２において、前述の実施例１の場合と同様に、フレキシブル光ディスクの面振れが安定化し、高品質な記録再生特性が得られた。
【００４０】
本実施の形態の実施例３は、スタンパ１２上に、硬化時に架橋構造をとらない硬化性樹脂である単官能アクリレートモノマー材料であるテトラヒドロフルフリルオキシヘキサノリドアクリレート（２０〜２００ｍＰａ・ｓ）を、任意内周半径位置に対してドーナツ状に塗工する。フィルム１１として背面にポリエチレンの保護フィルム１１ａが貼り合わしてある厚み１００μｍのゼオノアフィルムを、塗工された硬化性樹脂１３に選択的に接液させ、スタンパ１２を回転させることで、硬化性樹脂１３を周端にまで展延させ、紫外線を照射することで硬化性樹脂１３が硬化する。スタンパ１２からゼオノアフィルムと硬化性樹脂１３が接着したものを剥離し、記録膜の成膜等を施して、フレキシブル光ディスクが完成する。
【００４１】
本実施例３においても、前述した実施例１の場合と同様に、ディスクの面振れが安定化し、高品質な記録再生特性が得られた。
【００４２】
図３（ａ）は本実施の形態の実施例４における複数のマイクロレンズアレー群のパターンを有するスタンパを示す平面図である。図３（ａ）に示すスタンパ１２の上に、硬化時に架橋構造をとらない硬化性樹脂１３である単官能アクリレートモノマー材料であるノニルフェノキシエチルアクリレート（粘度８０ｍＰａ・ｓ）を、任意内周半径位置に対してドーナツ状に塗工する。フィルム１１として背面にポリエチレンの保護フィルム１１ａが貼り合わしてある厚み１００μｍのＰＣフィルムを、塗工された硬化性樹脂１３に選択的に接液させ、スタンパ１２を回転させることで硬化性樹脂１３を周端にまで展延させ、紫外線を照射することで硬化性樹脂１３が硬化する。スタンパ１２からＰＣフィルムと硬化性樹脂１３が接着したものを剥離し、マイクロレンズアレーの転写体が得られる。
【００４３】
複数のマイクロレンズアレー群を専用装置で所望の形状にカッティングすることで、結果的に１回の転写により多数個のマイクロレンズアレーを得ることが可能となる（図３（ｂ）参照）。これにより、転写形状が均一で、しかも転写層厚みが均一なので、マイクロレンズアレーの高さばらつきがほとんどなく、高品質なマイクロレンズアレーとして、複写機等の書き込みまたは読みとり光学系に適用可能である。
【００４４】
なお、本実施の形態における比較例として、スタンパ１２上に、硬化時に架橋構造をとる多官能アクリレートモノマー材料（粘度１００００ｍＰａ・ｓ、硬化収縮率３％）を、任意内周半径位置に対してドーナツ状に塗工する。フィルム１１として背面にポリエチレンの保護フィルム１１ａが貼り合わしてある厚み１００μｍのＰＥＴフィルムを、塗工された硬化性樹脂１３に選択的に接液させてスタンパ１２を回転させることで硬化性樹脂１３を周端にまで展延させ、紫外線を照射することで硬化性樹脂１３が硬化する。スタンパ１２からＰＥＴフィルムと硬化性樹脂１３が接着したものを剥離し、記録膜の成膜等を施して、フレキシブル光ディスクが完成する。
【００４５】
この参考例においては、硬化性樹脂１３による転写層の表面外観は無数のマイクロゲルが見られる。このために、転写層の表面には高さが１μｍ程度の凹凸を生じて、これが厚みばらつきとなっている。表面が平滑な転写層を得ることができない。したがって、フィルム基板及び転写層の厚みばらつきが重畳することで、フォーカスサーボ制御をロックすることすら不可能となり、もはや光ディスクとして機能しなくなった。
【産業上の利用可能性】
【００４６】
本発明に係るフレキシブル転写体及びフレキシブル光ディスクの製造方法、これにより製造したフレキシブル光ディスクは、硬化性樹脂を転写材料として用いるフレキシブル転写体及びフレキシブル光ディスクにおいて、その基板厚みや転写層の厚みのばらつきを小さくして転写材料を均一に転写でき、面振れを抑制可能で高品質なフレキシブル媒体を得ることができ、フレキシブルな転写体及び光ディスクの媒体の製造方法として有用である。
【図面の簡単な説明】
【００４７】
【図１】本発明の実施の形態におけるフレキシブルな転写体の製造方法（ａ），（ｂ），（ｃ）を示した模式図
【図２】本実施の形態の実施例１におけるプリフォーマットパターンを有するスタンパを示す平面図
【図３】本実施の形態の実施例４における（ａ）は複数のマイクロレンズアレー群のパターンを有するスタンパ、（ｂ）多数個のマイクロレンズアレーを示す平面図
【図４】フレキシブル光ディスクとガイドと対物レンズの状態を模式的に示す断面図
【図５】透明のフィルムを熱圧着するダイレクトエンボス法を示す模式図
【符号の説明】
【００４８】
１  光ディスク
１ａ  記録層
１ｂ  保護層
２  ガイド
３  対物レンズ
４  スピンドル
５，１１  フィルム
６，１２  スタンパ
７ａ  上側プレート
７ｂ  下側プレート
１１ａ  保護フィルム
１３  硬化性樹脂
１４  チャッキングテーブル
１５  センターポール
【図１】
2006239935.tif 000004
【図２】
2006239935.tif 000005
【図３】
2006239935.tif 000006
【図４】
2006239935.tif 000007
【図５】
2006239935.tif 000008